(57)【要約】【課題】アルミニウム−銅複合半完成品の腐食感受性を減らす。【解決手段】アルミニウムシート１と銅シート２の複合物である電気工学用の半完成品が記載されている。本発明によれば、前記半完成品が、ラッカーとして塗布された、少なくとも一つの光重合開始剤を含み、光の効果の下でアクリレートポリマー、好ましくはアクリレートコポリマーを形成するように硬化されたアクリレートベースの保護層３を持つ。本発明は、そのような半完成品から製造された未完成品にも関する。そのような半完成品を製造するための方法も記載されている。【選択図】図１
2018514594.tif 000002
【特許請求の範囲】
【請求項１】
アルミニウムシート（１）と銅シート（２）の複合物である電気工学用の半完成品であって、
該半完成品が、ラッカーとして塗布された、少なくとも一つの光重合開始剤を含み、光の効果の下でアクリレートポリマー、好ましくはアクリレートコポリマーを形成するように硬化されたアクリレートベースの保護層（３）を持つことを特徴とする電気工学用アルミニウム−銅複合半完成品。
【請求項２】
前記保護層（３）が、少なくとも５重量％のウレタンアクリレートを含むことを特徴とする請求項１に記載の電気工学用アルミニウム−銅複合半完成品。
【請求項３】
前記保護層（３）が、１５％以下、好ましくは１０重量％以下のウレタンアクリレートを含むことを特徴とする請求項２に記載の電気工学用アルミニウム−銅複合半完成品。
【請求項４】
前記保護層（３）が、少なくとも１０重量％、好ましくは少なくとも２０重量％のエポキシアクリレートを含むことを特徴とする請求項１乃至３のいずれかに記載の電気工学用アルミニウム−銅複合半完成品。
【請求項５】
前記保護層（３）が、少なくとも５重量％、好ましくは１０重量％から２５重量％のエチルアクリレートを含むことを特徴とする請求項１乃至４のいずれかに記載の電気工学用アルミニウム−銅複合半完成品。
【請求項６】
前記ラッカーが、２以上の異なる光重合開始剤を含むことを特徴とする請求項１乃至５のいずれかに記載の電気工学用アルミニウム−銅複合半完成品。
【請求項７】
前記半完成品が、プラスチックとのカプセル化により更に処理された時に、ラッカーとプラスチックの間の改良された付着性を許容するために、前記ラッカーが、光の下での重合後の反応性モノマーを更に含むことを特徴とする請求項１乃至６のいずれかに記載の電気工学用アルミニウム−銅複合半完成品。
【請求項８】
請求項１乃至７のいずれかに従って半完成品から製造された未完成品。
【請求項９】
アルミニウムシート（１）と銅シート（２）の複合物である電気工学用の半完成品を製造するための方法であって、
アクリレートモノマーと少なくとも１つの光重合開始剤を含むアクリレートベースのラッカーを前記複合物に塗布し、
次いで、光照射の効果の下で前記アクリレートモノマーが重合されることを特徴とする電気工学用アルミニウム−銅複合半完成品の製造方法。
【請求項１０】
前記アクリレートモノマーの少なくとも幾つかが、芳香族又は脂肪族のエポキシアクリレートモノマーであることを特徴とする請求項９に記載の電気工学用アルミニウム−銅複合半完成品の製造方法。
【請求項１１】
前記アクリレートモノマーの少なくとも幾つかが、ポリエステルアクリレートモノマーであることを特徴とする請求項８又は１０に記載の電気工学用アルミニウム−銅複合半完成品の製造方法。
【請求項１２】
前記ラッカーが反応性希釈剤を含むことを特徴とする請求項９乃至１１のいずれかに記載の電気工学用アルミニウム−銅複合半完成品の製造方法。
【請求項１３】
前記アクリレートモノマーの少なくとも幾つかが、一分子当たり少なくとも２つの２重結合を含むことを特徴とする請求項９乃至１２のいずれかに記載の電気工学用アルミニウム−銅複合半完成品の製造方法。
【請求項１４】
前記ラッカーが、接着増進剤、好ましくはアクリレートベースの接着増進剤、特に好ましくはメタクリレートベースの接着増進剤を添加剤として含むことを特徴とする請求項９乃至１３のいずれかに記載の電気工学用アルミニウム−銅複合半完成品の製造方法。
【請求項１５】
前記ラッカーが、接着面湿潤剤、好ましくはポリシロキサンベースの接着面湿潤剤を添加剤として含むことを特徴とする請求項８乃至１３のいずれかに記載の電気工学用アルミニウム−銅複合半完成品の製造方法。
【請求項１６】
アルミニウムシート（１）と銅シート（２）から前記複合物が製造される際に、前記アルミニウムシート（１）と銅シート（２）が端部領域で他方の上に配置され、次いで圧延によって結合されることを特徴とする請求項９乃至１５のいずれかに記載の電気工学用アルミニウム−銅複合半完成品の製造方法。
【発明の詳細な説明】
【技術分野】
【０００１】
本発明は、アルミニウムシートと銅シートの複合物である電気工学用の半完成品に関する。
【背景技術】
【０００２】
銅は、高い電気伝導度を有するが、高価な生材料である。銅の一部をアルミニウムによって置き換えることは、高価でなく、より軽量な半完成品の製造を可能とする。そのような半完成品は、Ａｌ−Ｃｕハイブリッド材とも呼ばれ、アルミニウムシートと銅シートを部分的に又は完全に重なるように板金で被うことによって製造される。
【発明の概要】
【発明が解決しようとする課題】
【０００３】
アルミニウム−銅複合半完成品及びそれから製造された製品の問題は、アルミニウム−銅複合物の非常に高い腐食感受性にある。
【０００４】
本発明の目的は、アルミニウム−銅複合半完成品の腐食感受性を減らす方法を見つけることにある。
【課題を解決するための手段】
【０００５】
この目的は、請求項１中で規定された様相を持つ半完成品、そのような半完成品から製造された未完成品、及び、請求項９に従う半完成品の製造方法によって達成される。
【発明の効果】
【０００６】
本発明によれば、半完成品に、高価な溶融亜鉛めっきによる腐食保護を与える代わりに、アクリレートベースの保護層が与えられる。該保護層は、半完成品の全表面をカバーする必要は無く、腐食保護が必要で、後に電気的な接触に用いられない半完成品の表面の一部をターゲットとする方法で付与することができる。前記保護層は、少なくとも１つの光重合開始剤を含むラッカーとして塗布される。該ラッカーは、次いで、光の効果の下で硬化され、アクリレートポリマー、好ましくはアクリレートコポリマーを形成するようにされる。
【０００７】
例えば、芳香族エポキシアクリレートモノマー、脂肪族エポキシアクリレートモノマー、及び／又は、ポリエステルアクリレートモノマーが、未だ硬化していないラッカー中のアクリレートモノマーとして使用できる。好適なモノマーは、例えば２−フェノキシエチルアクリレートモノマー及びテトラヒドロフルフリルアクリレートモノマーである。更に、例えばウレタンアクリルレートオリゴマーや、ポリエステルで改質されたエポキシ−ジ−アクリレートのようなアクリレートオリゴマーもラッカーに加えることができる。
【０００８】
本発明の有利な改良は、ラッカーに異なる吸収スペクトルを持つ２以上の異なる光重合開始剤を含めることである。この方法で、照射源のスペクトルのより広い範囲が利用されるので、照射に誘発された重合は、大きく促進される。短い重合時間は、照射源の下での半完成品の対応する短い露出時間を意味するので、これは、経済的な製造における重要な利点である。特に好適であるのは、ＵＶ照射の効果の下でラッカーの重合を誘発させる光重合開始剤である。例えば、トリメチルベンゾフェノン、α−ヒドロキシケトン、２−ヒドロキシ−２−メチルプロピオフェノン、２−ヒドロキシ−２−メチル−１−フェニルプロパン−１−オン、及び／又は、酸化ビス（２，４，６−トリメチルベンゾイル）フェニルホスフェニンが光重合開始剤として用いられる。
【０００９】
本発明の更なる有利な改良は、ラッカーに少なくとも１つの接着増進剤、好ましくはアクリレートベースの接着増進剤を、添加剤として含めることである。特に好ましいのは、例えば、りん酸メタアクリレートのようなメタアクリレートベースの接着増進剤である。この方法で、半完成品のアルミニウム及び銅表面に対するラッカーの付着性が改良される。或いは、又は追加で、ラッカーは、例えばポリシロクサンベースの接着面湿潤剤、及び／又は、好ましくはシリケートに基づく、例えばベントナイト、フィロシリケート又はケイ酸のような流動添加剤を含むことができる。
【００１０】
本発明の更なる有利な改良は、ラッカーに充填材として石英の粉、及び／又は、タルカムを含めることである。
【００１１】
本発明の更なる有利な改良は、半完成品がプラスチックを伴うカプセル化により更に処理された時に、ラッカーとプラスチック間の改良された付着性を許容するために、ラッカーに、更に、光の効果の下で硬化した後に反応性モノマーを含めることである。
【図面の簡単な説明】
【００１２】
【図１】アルミニウムシート１と銅シート２からなる本発明による半完成品の実施形態の略視断面図
【発明を実施するための形態】
【００１３】
本発明によって使用されるラッカーは、例えば次のような組成を持つことができる。
−４０重量％まで、好ましくは２０〜３５重量％の芳香族エポキシアクリレートモノマー、
−１５重量％まで、好ましくは５〜１５重量％の脂肪族エポキシアクリレートモノマー、
−１０〜３０重量％の反応性希釈剤、
−０．５〜１０重量％の接着増進剤、
−１〜１０重量％の光重合開始剤、
−１５〜３５重量％の充填剤又は顔料、
−１０％までの添加物、例えば泡制止剤、接着面湿潤剤、流動添加剤、流動改良剤、分散剤及び／又は濃縮剤。
【００１４】
特定の成分の重量割合は、１００重量％まで加えることができるが、上記で特定されていない追加の成分、例えばアクリレートオリゴマー、特にウレタンアクリレートオリゴマーを含む場合には、ラッカー中で特定の成分の重量割合を減らすことができる。特定された各成分は、異なる物質の混合物であることができる。例えば、ラッカーは、１〜１０重量％の単一の光重合開始剤、又は、合計で１〜１０重量％まで加えられる幾つかの光重合開始剤を含むことができる。同様に、例えば、幾つかの異なる充填剤又は顔料を用いることができる。
【００１５】
ラッカーの実施形態は、次の組成を持つことができる。
−モノマーとして１０〜２５重量％の２−フェノキシエチルアクリレート、
−結合剤としての１０〜５０重量％のエポキシアクリレート、
−モノマーとしての１０〜２５重量％のテトラヒドロフルフリルアクリレート、
−結合剤としての５〜１０重量％のウレタンアクリレートオリゴマー、
−付随物質としての５〜１０重量％の２−アクリル酸、ペンタエリトリトールを伴う反応生成物、
−光重合開始剤としての１〜５重量％の２−ヒドロキシ−２−メチルプロピロフェノン、
−光重合開始剤としての１〜５重量％の酸化フェニルビス（２，４，６−トリメチルベンゾイル）−ホスフィン、
−付随物質としての０．１重量％までのアクリル酸。
【００１６】
本発明に従う半完成品は、アルミニウムシートと銅シートを端部領域で他方の上に配置し、ついでそれらを圧延によって結合することによって製造される。アルミニウムシートと銅シートを、一方が完全に他方の上にあるように配置して、ついでそれらを圧延によって結合することも可能である。アルミニウムシートは、例えば、ＡｌＳｉ１又は少なくとも９９重量％のアルミニウムを好ましくは含む他のアルミニウム合金であることができる。銅シートは、例えばＯＦ銅又は少なくとも９９重量％の銅を含む銅合金であることができる。銅シートは、例えば真鍮、特にｘ≦２０のＣｕＳｎｘ、又は、特に５≦ｘ≦３７のＣｕＺｎｘでなることができる。
【００１７】
本発明による半完成品は、シートの形状、例えばストリップ又はフープであることができる。本発明による半完成品は、未完成品を形成するために、例えば打抜き、曲げ又は他の成形方法によって更に処理される。本発明による未完成品を製造する際に、本発明による半完成品は、例えば、その上又は周囲にプラスチックがモールドされることができる。
【００１８】
図１は、アルミニウムシート１と銅シート２からなる本発明による半完成品の実施形態の断面を模式的に示す。この半完成品は、アルミニウムシート１が銅シート２に近接する側面上にアクリレートベースの保護層３を備えている。
【符号の説明】
【００１９】
１…アルミニウムシート
２…銅シート
３…保護層
【図１】
2018514594.tif 000003
【国際調査報告】
2018514594.tif 000004
2018514594.tif 000005
2018514594.tif 000006
2018514594.tif 000007